(57)【特許請求の範囲】
【請求項１】
金属芯線の外周面に形成される金属皮膜により砥粒が固着された固定砥粒ワイヤーソーの製造方法であって、前記芯線はその外周面に電気メッキにてＳｎによるベース層を形成し、次いで所定の間隔で配置された一対の水平回転する回転ドラム間に前記芯線を複数回巻き巡らせてメッキ槽内を浸漬状態で循環移動させながら前記ベース層上にＮｉメッキによる被膜層を形成するとともに、Ｎｉ被膜処理された砥粒を前記Ｎｉ被膜層上に分布電着させ、さらに、仕上げ処理工程で前記電着砥粒を薄いＮｉ被膜で定着させることを特徴とする固定砥粒ワイヤーソーの製造方法。
【請求項２】
前記Ｎｉメッキ処理の工程メッキ槽は、複数の槽を直列に配置して、芯線の移動方向の槽の前後に付設した漏液を受ける補助槽を介して槽壁に設けたスリットを通じ、処理される芯線が槽間を引き上げて移動させることなく、前記各メッキ槽で前記一対の回転ドラムに複数回巻掛けて槽内を浸漬状態で順次移動させ、先に被覆されているＳｎのベース層上にＮｉ被膜が形成されるようにする請求項１に記載の固定砥粒ワイヤーソーの製造方法。
【請求項３】
前記Ｎｉメッキ槽の少なくとも１槽においては、被処理芯線の移動方向に対してメッキ槽本体の前後に補助槽を連結配置して、前記両補助槽内にそれぞれ配される前記回転ドラム間を、前記被処理芯線が複数回ループ状に巻掛けられてその巻掛け中間部がメッキ槽本体内を移動するようにし、前記メッキ槽本体内での被処理芯線の滞留時間を長めるようにして被膜形成処理する請求項１または２に記載の固定砥粒ワイヤーソーの製造方法。
【請求項４】
前記被処理芯線に対する砥粒の付着工程では、槽内で被処理芯線の移動方向に沿ってメッキ液を攪拌し、被処理芯線に対するメッキ液中浮遊の砥粒の付着を促進させるようにする請求項１〜３のいずれかに記載の固定砥粒ワイヤーソーの製造方法。
【発明の詳細な説明】
【技術分野】
【０００１】  本発明は、加工精度に優れて耐久性を備えた固定砥粒ワイヤーソーの製造を合理的に実施でき、コストダウンが図れる固定砥粒ワイヤーソーの製造方法に関するものである。
【背景技術】
【０００２】  従来、シリコンやセラミックなどの硬質脆性材料の切断のために、ワイヤーソーを用いる切断装置が知られている。この切断装置に用いられるワイヤーソーとしては、近時、芯線となる高張力な線状材の外周面に超硬粒（主に、ダイヤモンド粒にてなる砥粒）を多数固着したものが提案されている。【０００３】  前記ワイヤーソーでは、芯線の外周面に金属の溶着または電気メッキを施して、その金属の溶着層または電気メッキ層によって砥粒を固着させた構成のものが知られている。ところで、この種ワイヤーソーは、被処理材料の切断効率を向上させるとともに切削代損失を少なくするために、高張力鋼にてなる線径のごく細い芯線の表面に砥粒を安定して固着させる必要があることから、その砥粒の保持力が大きくないと切削加工時に脱落し、切断面を損傷させることのみならず切断効率も著しく低下する。【０００４】  このようなことから、芯線に固着分布させる砥粒の保持力を高める手段としては、例えばレジンボンドを結合材とするもののほかに、芯線周面に低融点の金属溶着層を形成して、この金属溶着層に付着させた砥粒を、さらにその外側から高融点金属層を形成して砥粒を固着し、砥粒の保持力を高めるようにした構成のものが特許文献１によって開示されている。【０００５】  また、芯線の表面に一次メッキ層としてニッケルメッキまたは黄銅メッキによる被膜層を形成し、そののちダイスを通して外形を規定内寸法に揃え、その後において一次メッキ層の表面に組成の異なる二次メッキ層として銅メッキ層を形成して砥粒を固着する構成のワイヤーソーが特許文献２によって開示されている。こうすると、芯線と一次メッキ層との接合強度が高まり、二次メッキ層と砥粒との接合強度も高まり長寿命で切れ味のよいワイヤーソーが得られると記載されている。【０００６】  また、芯材の外周面に第１層として銅被膜層を形成し、この第１層の表面にニッケルの被膜層を形成して砥粒を固着し、さらにダイスを通過させて砥粒の高さを揃えるようにしたワイヤーソーが特許文献３によって開示されている。【０００７】  前記特許文献１によって知られる固定砥粒ワイヤーソーでは、芯線の周面に低融点金属層として「Ｓｎ系はんだ」を用いることが記載されている。しかしながら、「Ｓｎ系はんだ」による場合、添加材による影響を受けて「はんだ」自体が脆くなり、砥粒の芯線に対する固着力が十分に得られないという問題点がある。【０００８】  また、前記特許文献２に開示されているワイヤーソーでは、砥粒を固着するためのメッキ層に銅を用いていることから、砥粒の固着力を確保できるとしても、被切断材を切断加工する際にワイヤーソーの表面にメッキされている銅材が加工面（被切断材）と接触することから転移することがあり、スライスされた半導体用ワークをそのまま使用するには転移した銅イオンが製品に影響を及ぼすことになる懼れがあり、実用面で問題がある。【０００９】  前記特許文献３により知られるワイヤーソーの製造方法では、芯線上に形成された軟質金属（銅）のメッキ層（一次メッキ層）上に二次メッキ層によって保持された砥粒の一部を、ダイスを通して一次メッキ層に押し込むような操作を行って砥粒の外端を揃えるということは、硬質金��にてなる二次メッキ層（ニッケル層）と砥粒との接着部に強制的な剪断力を付勢することになるので、電着完成している部分に破断面を発生させることとなり、切断加工時において砥粒に作用する抵抗力で、砥粒が脱落する原因となる。しかも、砥粒の付着性を高める目的が返って阻害することになるという問題点がある。【００１０】  そして、従来のワイヤーソーにおける砥粒を芯材の周面にメッキ技術を用いて付着分布させるためには、芯材（芯線）の前処理工程から一次被膜層の形成、二次被膜層の形成と砥粒の付着処理などを、複数の各処理槽（酸洗槽や脱脂槽、水洗槽、そしてメッキ槽など）を一連に並べて、各槽に被処理材（芯材）を一旦槽外に移行させた後次の槽で液中に潜らせるという手段を順次繰り返して最終仕上げ工程まで移動させるようにしているので、全工程を一連に並べると非常に長い設備を必要としていた。このような事例が特許文献４などによって開示されている。【００１１】  しかしながら、固定砥粒ワイヤーソーの製造工程は、各処理工程を中断することなく一連の設備によって行われるので、前記特許文献４などで知られるように、芯線の前処理工程から一次メッキ層を形成して二次メッキ層と砥粒の付着処理を経過し、最後の仕上げ処理までの多くの工程を順次移動するには、非常に長くなる設備を必要とする。そのために、設備が大型化して高価なものとなり、しかもその設備を設置するために大きな工場建屋やそれに見合う用地が必要となるなど、経済的に多くの問題点がある。また、メッキ槽では芯線（ワイヤー）をほぼ直線的に移動させて処理することから、ワイヤーに対する被膜層（メッキ層）を有効に形成するには、容量の大きい槽を必要とし、電解液の使用量も多くなり、これに付随する経費も増大することから工費が嵩むという問題点もある。
【先行技術文献】
【特許文献】
【００１２】
【特許文献１】  特許第５５１６４２０号公報
【特許文献２】  特開２０１４−４６３７５号公報
【特許文献３】  特開２０１２−２３６２５５号公報
【特許文献４】  特開平９−１５０３１４号公報
【発明の開示】
【発明が解決しようとする課題】
【００１３】  本発明は、芯線外周面に付着した金属被膜層と二次被膜層とで砥粒を確実に固着保持させるとともに、砥粒に大きな外力が作用したとき前記金属皮膜層が緩衝機能を発揮して被切削材の切断時における砥粒による切削力が高められ、いわゆる切れ味をよくして切削面を円滑にし、かつ低粒の剥離を生じさせないとともに、被切断材縁部のチッピング発生を防止できる機能を発揮し、しかも製造設備をコンパクトにまとめて製品のコストダウンが図れる固定砥粒ワイヤーソーの製造方法を提供することを目的とする。
【課題を解決するための手段】
【００１４】  前記課題を解決するために、本発明による固定砥粒ワイヤーソーの製造方法は、
金属芯線の外周面に形成される金属皮膜により砥粒が固着された固定砥粒ワイヤーソーの製造方法であって、前記芯線はその外周面に電気メッキにてＳｎによるベース層を形成し、次いで所定の間隔で配置された一対の水平回転する回転ドラム間に前記芯線を複数回巻き巡らせてメッキ槽内を浸漬状態で循環移動させながら前記ベース層上にＮｉメッキによる被膜層を形成するとともに、Ｎｉ被膜処理された砥粒を前記Ｎｉ被膜層上に分布電着させ、さらに、仕上げ処理工程で前記電着砥粒を薄いＮｉ被膜で定着させることを特徴とする。【００１５】  前記ベース層として被覆する金属としては、Ｓｎ単一材を用いるのが芯線との密着性を良好にし、かつＮｉによる被膜層形成時の濡れ性を良くして製品として砥粒に作用する切削抵抗に対しての緩衝効果を確保でき砥粒の脱落を防止できる。【００１６】  本発明において、前記Ｎｉメッキ処理の工程メッキ槽は、複数の槽を直列に配置して、芯線の移動方向の槽の前後に付設した漏液を受ける補助槽を介して槽壁に設けたスリットを通じ、処理される芯線が槽間を引き上げて移動させることなく、前記各メッキ槽で前記一対の回転ドラムに複数回巻掛けて槽内を浸漬状態で順次移動させ、先に被覆されているＳｎのベース層上にＮｉ被膜が形成されるようにするのがよい。【００１７】  前記Ｎｉメッキ槽の少なくとも１槽においては、被処理芯線の移動方向に対してメッキ槽本体の前後に補助槽を連結配置して、前記両補助槽内にそれぞれ配される前記回転ドラム間を、前記被処理芯線が複数回ループ状に巻掛けられてその巻掛け中間部がメッキ槽本体内を移動するようにし、前記メッキ槽本体内での被処理芯線の滞留時間を長めるようにして被膜形成処理するのがよい。【００１８】  また、前記発明において、被処理芯線に対する砥粒の付着工程では、槽内で被処理芯線の移動方向に沿ってメッキ液を攪拌し、被処理芯線に対するメッキ液中浮遊の砥粒の付着を促進させるようにするのがよい。【００１９】  前記回転ドラムは、周面にらせん状に複数段の被処理芯線の案内溝が形成され、前記メッキ浴槽に隣接する補助槽内で浸漬されることなく配されて、被処理芯線の巻掛け準備時には被処理芯線の処理走行線より上側に引き上げられるように吊下げられて作動するものであるのが好ましい。
【発明の効果】
【００２０】  本発明の製造方法によれば、金属芯線の外周面にＳｎ単一材の電気メッキによりベース層を形成することにより、二次層となるＮｉメッキ層の付着を確実とし、前記ベース層上に砥粒が受け止められて前記Ｎｉメッキ層によって砥粒の定着性を容易にしたことで、得られた製品の固定砥粒ワイヤーソーは、シリコンやセラミックなどの硬質脆性材料の切削加工に供して砥粒の脱落などの発生をなくし、切削効果の著しいものが得られるのである。【００２１】  また、本発明の製造方法によれば、Ｓｎ単一材のメッキによるベース層の形成後、Ｎｉメッキの工程でワイヤー（Ｓｎメッキ済みの芯線）を一対の水平回転する回転ドラム間で複数回巻き巡らせて卷回中間をメッキ液に潜らせてメッキ液中での滞留時間が長くなるようにしてメッキする効率を向上させることができる。【００２２】  そして、そのメッキ過程でのベース層上に形成されるＮｉの鍍着薄膜がＳｎベース層より硬質であることから、芯線が回転ドラムに沿って湾曲する際、軟質であるＳｎベース層は芯線の変位に追従するも前記ベース層表面に形成される薄膜状のＮｉメッキ層がベース層上で変位に追従できず、微値的なクラックが生じる。この現象が複数回回転ドラムに沿って湾曲動作を繰り返すことにより、全般的に極めて小さいクラックの繰り返し発生で、Ｎｉメッキ層がうろこ状に形成されると推定される。【００２３】  したがって、得られた製品（固定砥粒ワイヤーソー）は、目的とする硬質脆性材料の切断加工に使用されるとき、砥粒が被加工材に接触すると、うろこ状になっているＮｉメッキ層で支持された状態で切削抵抗に応じＳｎのベース層上で砥粒尖端部が移動方向と逆の方向に傾動すると推定される。そのため、砥粒は尖端を被切削材に押し付けて削るのではなく、被切削材に尖端を滑らせるような挙動で切削することで、切れ味を有効に発揮して切削加工することになる。もちろん、砥粒はＮｉメッキ層によって保持され離脱することなく被切削材の切削面（切断面）を正常に保って加工できるのである。その結果、得られた製品の固定砥粒ワイヤーソーは、切れ味がよく、シリコンやセラミックなどの硬質脆性材料の切断加工に供して砥粒の脱落などの発生をなくし、切削効果の著しく優れたものが得られるのである。【００２４】  また、本発明においては、Ｎｉメッキ槽内を移動させるワイヤー（Ｓｎメッキ済の芯線）を複数回にわたり水平状態で循環させて、この間にメッキ処理を行うことにより、高速で移動するにも拘らず一つの槽でワイヤーがメッキ液と接する時間を長くして被膜層の形成並びに砥粒の付着を有効にし、使用するメッキ液の使用量も少なくできる。したがって、結果的にメッキ槽を小型化して設備全体を短い長さに纏めることが可能になり、ワイヤーソーの製造を経済的に合理化して実施できるという効果を奏するのである。もちろん、ワイヤーの移動はメッキ槽内を複数回循環させることで高速処理が行えて生産性の向上が図れるという利点がある。
【図面の簡単な説明】
【００２５】
【図１】図１（ａ）は本発明の固定砥粒ワイヤーソーの製造方法によって得られるワイヤーソーの構成を模式的に表す斜視図、（ｂ）は砥粒付着部分を拡大して表わす模式図、（ｃ）は砥粒付着部分におけるＮｉ被膜層の一態様を拡大して表わす模式図である。
【図２】図２は製造方法の一態様を表すフローシートである。
【図３】図３は本発明に係る製造過程の一実施形態を表す図である。
【図４】図４は複合メッキ槽におけるワイヤーのメッキ処理態様を模式的に示す断面図である。
【発明を実施するための形態】
【００２６】  次に、本発明に係る固定砥粒ワイヤーソー及びその製造方法について一実施形態に基づき、図面を参照して説明する。
【００２７】  本発明に係るワイヤーソー１０は、図１に示されるように、芯線（以下「ワイヤー１」という）の外周面にＳｎメッキ層２（本発明のベース層に対応）が形成され、そのＳｎメッキ層２の外面に、まずＮｉメッキ層による下地層３が形成され、この下地層３に続いて形成されるＮｉメッキ層４上にＮｉ被膜を施された砥粒５（主としてダイヤモンド砥粒、以下同様）が分布付着され、その後に砥粒５が付着した状態でその外表面に薄いＮｉメッキ層６を形成することによって分布した砥粒５を固定したものである。
【００２８】  このようなワイヤーソー１０は、ワイヤー１として例えば高張力鋼にてなる線材を用い、図２で示されるような手順で製造する。まず、素線の表面を清浄にするために、防錆のため水洗・脱脂・酸洗の各処理を行う表面処理工程２１（ステップＳ１）を経て、Ｓｎのメッキ槽２２に導入し、ワイヤー１の外周面にＳｎの電気メッキを施してベース層２を形成するメッキ工程を行う（ステップＳ２）。ここでのＳｎメッキとしては２〜１５μｍ程度の膜厚とするのが好ましい。Ｓｎメッキを施したワイヤー１ａ（Ｓｎによるベース層２を施したワイヤー１について符号１ａを付す。）は、水洗処理および防錆処理２３（ステップＳ３）を終えて前記Ｓｎメッキによるベース層２上に砥粒５を分布付着するための工程へ移行させる。
【００２９】  前記Ｓｎメッキを施されたワイヤー１ａの表面に砥粒５を分布付着するための工程に移行するには、複数のメッキ槽（２４，２５，２６）をワイヤー１ａの移動方向（図３に表す矢印ａ参照）に直列に配置して、これらメッキ槽をワイヤー１ａが移動する間に、下地メッキ槽２４でまずＮｉの下地層３を形成する（ステップＳ４）。その後に砥粒５を分散浮遊させた複合メッキ槽２５において前工程で形成された下地層３上にさらなるＮｉメッキ層４の形成と同時に砥粒５を分布状態で付着させる（ステップＳ５）。この複合メッキ槽２５に投入されている砥粒５は、予め表面にＮｉ被膜を形成されたものが使用される。
【００３０】  このＮｉメッキの工程（ステップＳ４、ステップＳ５及びステップＳ６）におけるメッキ槽２４、２５，２６は、メッキ液を満たした槽本体の前後（ワイヤーの移動方向で）に何れも補助槽２４ａ・２４ｂ，２５ａ・２５ｂ，２６ａ・２６ｂが連結されている。そして、槽本体を挟んで設けられた各補助槽にはそれぞれ水平回転する回転ドラム２７が一対配置されている。具体的には、各メッキ槽２４，２５，２６における補助槽の上側で外部支持体（図示せず）にて昇降可能に吊設された支持軸２７ａの下部で回転ドラム２７が水平回転自在に支持され、所定の高さ位置から補助槽２４ａ・２４ｂ，２５ａ・２５ｂ，２６ａ・２６ｂ内までの範囲で昇降可能に設けてある。そして、メッキ作業時には最下位位置にて支持される（図３参照）。
【００３１】  前記回転ドラム２７は、いずれも外周面に上下方向（支持軸の軸線方向）に所定のピッチでワイヤー１ａを案内する案内溝（図示省略）がらせん状に複数段で形成されていて、各メッキ槽２４，２５，２６で両回転ドラム２７，２７間にワイヤー１ａが案内溝に沿って複数回巻掛けられ槽本体内でメッキ液中を循環移動して、前記回転ドラムのらせん状案内溝の最終段を通って次の工程に送り出されるように関係付けられている。
【００３２】  また、前記メッキ槽（２４，２５，２６）の槽本体内と前後の補助槽（２４ａ・２４ｂ，２５ａ・２５ｂ，２６ａ・２６ｂ）との間には仕切板で区画される液切り空間部２４ｃ・２５ｃ・２６ｃがそれぞれ設けられており、その仕切板及び補助槽との境界壁には、メッキ操作時に回転ドラム間に複数回巻き掛けられたワイヤー１ａが進入・退出できるようにする縦方向のスリット２８がそれぞれ設けてある。そのスリット２８から移動するワイヤー１ａに付着して槽外に持ち出される液は、前記液切り空間部２４ｃ・２５ｃ・２６ｃに繋がる配管でもって回収し、ポンプにより槽本体内に還流させる。
【００３３】  特に、前記砥粒を付着させるための複合メッキ槽２５では、図４で示すように、メッキ液を湛える槽本体２５Ａからオーバーフロー２５ｄする液と前記液切り空間部２５ｃからの液とを外側部に設けた貯槽４０に配管４３，４３′でもって液を還流させ、ポンプ４１によって配管４４を通じて槽本体内２５Ａに設けた噴流管２５ｆに送り、槽本体２５Ａ内下部から噴流させ、メッキ液を攪拌すると同時に投入されている砥粒を上部で分布浮遊させて移動するワイヤー１ａに対する付着を促進させるようにする。また、メッキ槽内でのメッキ液の濃度を常に定常に維持してワイヤー１ａに対する電着効果を高めることができる。
【００３４】  前述したワイヤー１ａに対する砥粒の固着処理を実施するにあたり処理ラインで各処理工程を移動するにあたり、当該ワイヤー１ａは、準備処理として各メッキ槽に配設された回転ドラム２７を支持する外部支持体によって処理ラインより上側に引き上げて、各対の回転ドラム２７に所定回巻掛けて順次移動できるようにした後、ワイヤー１ａをメッキ液に浸漬させて作業を実施する。
【００３５】  Ｓｎメッキ処理によるベース層２を形成されて水洗および防錆処理処理（ステップＳ３）されたワイヤー１ａは、まず下地メッキ槽２４に送られる。この下地メッキ槽２４では、前述のように一対の回転ドラム２７，２７に所定回数巻掛けられてメッキ槽２４内を繰り返し移動する間にＮｉメッキによる下地層３が形成される（ステップＳ４）。要するに、一つのメッキ槽内を直進して一通過するのではなく、所定回数繰返しメッキ槽内を循環してワイヤー１ａ表面にＮｉの被膜層（下地層３）が次第に厚くなるように形成される。
【００３６】  Ｎｉメッキの下地層３が形成されたワイヤー１ａは、次に複合メッキ槽２５に移動して前述のように槽本体２５Ａの前後に位置する補助槽２５ａ，２５ｂ内の回転ドラム２７，２７間に所定回数巻き掛けられて槽本体２５Ａ内のメッキ液中を所定回数循環移動する。この複合メッキ槽２５では、槽本体２５Ａの内下部に噴流管２５ｆが配置され、オーバーフロー２５ｄや液切り空間部２５ｃからの戻り液を貯槽４０に集めてポンプ４１により前記噴流管２５ｆに送り込まれ、槽下部からメッキ液中に噴出されるので、メッキ液は槽内で常時攪拌され、液中に投入されている砥粒５が槽内を移動するワイヤー１ａの周辺に多く吹き上げられて浮遊するので、下地層３上にＮｉメッキ層４が造成されると同時に砥粒５もワイヤー１ａの周面に分布して付着されることになる。
【００３７】  なお、前記複合メッキ槽２５は、その槽本体２５Ａを上層部より底層部の面積が狭小になるような構造（いわゆる舟形構造）にしておくことで、前記噴流管２５ｆから液の噴流による槽内メッキ液の攪拌効果を高めて、液中に混在浮遊する砥粒５が槽内を移動するワイヤー１ａに対して積極的に付着させ得ることができ、かつ付着する砥粒５の配分を均等化させることができる。
【００３８】  このようにして複合メッキ槽２５では、移動方向の前後で一対配置されている回転ドラム２７，２７に巻掛け循環するワイヤー１ａは、両回転ドラム２７間での直線区間がメッキ液中で移動することになるから、メッキ槽内での滞留時間が長くなり、Ｎｉメッキの膜厚を比較的短時間で厚くでき、同時に砥粒５の付着に要する処理時間も確保できる。したがって、寸法的に短いメッキ槽であっても通過時間を長めてメッキ処理できるので、砥粒もワイヤー１ａ周面に均等に分布して付着させることができる。
【００３９】  前記ワイヤー１ａをメッキ槽内で一対の回転ドラム２７間をループ状に巻巡らせるに際し、ワイヤー１ａには、前処理工程で表層にＳｎメッキ層（ベース層２）が施してあるので、ループ状にして巡回させるとき、そのベース層２と鍍着されるＮｉメッキ層４（３）とは、Ｓｎベース層のもつ濡れ性のよさによって容易にＮｉが鍍着されるが、回転ドラム２７の案内溝に沿って巻き巡らされる時点で芯線１の変位に追従するベース層２に対して、二重に鍍着されるＮｉメッキ層３，４は膜厚も厚くなるとともにＳｎに比べて硬度が高いことから、湾曲する際硬度差で微値的なクラック７（図１参照）が多く生じやすくなる。ただ、この事象が生じてもベース層２とＮｉメッキ層３（４）とは一体的に付着して被膜層を形成するのに支障を与えることなく移動させることができる。もちろん、ワイヤー１ａはＳｎによるベース層２で被覆されているので、メッキ液による浸食はない。
【００４０】  複合メッキ層２５においてワイヤー１ａ周面に砥粒５が分布して付着されると、次の工程に移動する。仕上げメッキ槽２６では、ワイヤー１ａの表面にＮｉメッキが施される（ステップＳ６）。この工程でのＮｉメッキ層形成は、先のメッキ処理工程と同様に１対の回転ドラム２７間に所定回数巻き掛けて砥粒５が付着されたワイヤー１ａの表面にさらにＮｉメッキ処理を行う仕上げメッキ処理６で、砥粒５をより強固に付着固定させることができる。なお、この仕上げメッキ処理にあってＮｉメッキ層４で付着された砥粒５は保持されるが、先に発生したクラック７部分は縁が微値的に浮いた状態となって完全に被覆固定できないが、製品となって砥粒５が被切削物を切削する際に切削抵抗で尖端が傾くような挙動を容易にする。
【００４１】  こうしてワイヤー１ａに砥粒５が付着固定された後は、次の処理工程水洗・脱脂処理２９を行い（ステップＳ７）、かつ緩衝処理３０させ（ステップＳ８）、その後にリール５０に巻取られて製品（固定砥粒ワイヤーソー１０）となる。
【００４２】  以上の説明において、メッキ槽にてメッキ槽本体の前後に配された補助槽内に回転ドラムを配置することにより、その回転ドラムが直接メッキ液に浸たされないから巻き掛けられるワイヤーの移動案内に支障を与えず円滑にワイヤーを案内させることができる。
【００４３】  得られた製品（固定砥粒ワイヤーソー１０）は、別工程でワイヤー１ａ表面に固着されている砥粒５の尖端を研磨して覆っているＮｉ被膜を剥がし、完成品となる。
【００４４】  本発明の固定砥粒ワイヤーソーの製造方法によれば、Ｎｉメッキ処理を行うメッキ槽をワイヤーの移動方向に短い寸法で構成できるので、メッキ処理設備全体の設置スペースを小さくすることが可能になり、ワイヤーのメッキ処理速度を低下させることなく目的を達成することができる。また、メッキ装置を小型化できることから使用するメッキ液の使用量も従来の設備に比べて削減でき、特に複合メッキ層では少ない容量のメッキ液内で砥粒を浮遊させるので、砥粒が槽底に滞積せず攪拌効果を高めてワイヤーへの付着効果を向上させることができるなど、製品作成の効率を高め、ランニングコストの低減を図ることができる。
【００４５】  しかも、得られるワイヤーソーは、芯線周面にＳｎ単一のメッキ層が電着され、このＳｎメッキ層によって砥粒を定着させるためのＮｉメッキ層が密着形成されて砥粒を安定固着できるとともに、Ｎｉメッキ層に比べて軟質のＳｎベース層が、ワイヤーソーとして使用される際の砥粒に作用する切削抵抗を緩衝し、砥粒が固定層（Ｓｎ＋Ｎｉ）によって保持され、脱落するのを防止し、切削効果を発揮することができるのである。したがって、砥粒の切れ味の高まりで被加工面の仕上がりが良好であるという効果も合わせ得られるのである。
【００４６】  以上の実施形態の説明においては、芯線にＳｎメッキによるベース層の形成工程から以後のＮｉメッキの工程まで一連にした設備について記載したが、芯線に対するＳｎ単体のメッキ工程を別途に切り離して処理することもできる。この場合は一旦Ｓｎメッキしたワイヤーをリールに巻取り別設のＮｉメッキ処理の設備に供給するような方式を採用してもよい。このような方式であっても本発明に技術範囲に属することは言うまでもない。
【符号の説明】
【００４７】１          芯線
１ａ        ワイヤー（表面処理済み芯線）
２          Ｓｎメッキ層（ベース層）
３          Ｎｉメッキの下地層
４          Ｎｉメッキ層
５          砥粒
７          クラック
１０        固定砥粒ワイヤーソー
２２        Ｓｎメッキ槽
２４        Ｎｉメッキの下地メッキ槽
２４ａ，２４ｂ，２５ａ，２５ｂ，２６ａ，２６ｂ    補助槽
２５        複合メッキ槽
２５ｆ      液の噴流管
２６        仕上げメッキ槽
２７        回転ドラム
【要約】
【課題】  芯線外周面に砥粒を確実に固着保持して被切削材の切断時における砥粒の剥離を生じさせないで切削面を円滑にし、かつ被切断材縁部のチッピング発生を防止できる機能を発揮するワイヤーソーを得るとともに、製造設備をコンパクトにして製品のコストダウンが図れる固定砥粒ワイヤーソーの製造方法を提供する。
【解決手段】  芯線１の外周面に電気メッキにてＳｎによるベース層２を形成し、次いでメッキ槽内を一対の回転ドラム間に所定回数巻掛け循環移動させながら前記ベース層２上にＮｉメッキによる下地層３を形成し、複合メッキ槽２５内で滞留時間を長める状態でＮｉ被膜処理された砥粒５を前記下地層３上に形成されるＮｉメッキ４層上に分布電着し、かつＮｉメッキによって付着砥粒を定着させるとともに、切削機能を高めた固定砥粒ワイヤーソー１０を得る。
【選択図】図３【図１】
0005924630.tif 000002
【図２】
0005924630.tif 000003
【図３】
0005924630.tif 000004
【図４】
0005924630.tif 000005